(57)【特許請求の範囲】
【請求項１】
シールドセグメントの目地部分に形成された取付溝に配置される帯状の止水材において、ゴム弾性を有する帯状の止水材の内部に、外側当接面と直交する高さ方向の長さが幅方向の長さに対して１．２〜３倍に設定された中空部が、該帯状の止水材の長手方向に連続して形成されており、前記帯状の止水材は、水膨張性樹脂とゴム材料とを混合した水膨張性ゴム材料からなり外側当接面に位置する水膨張部と、通常のゴム材料からなる帯状本体とを複合成形し共加硫したものからなり、前記中空部が前記帯状本体の内部に形成されていることを特徴とする止水材。
【請求項２】
シールドセグメントの目地部分に形成された取付溝に配置される帯状の止水材において、ゴム弾性を有する帯状の止水材の内部に、外側当接面と直交する高さ方向の長さが幅方向の長さに対して１．２〜３倍に設定された中空部が、該帯状の止水材の長手方向に連続して形成されており、前記帯状の止水材は、水膨張性樹脂とゴム材料とを混合した１．５倍以上の体積膨張倍率を有する水膨張性ゴム材料からなり外側当接面に位置する水膨張部と、水膨張性樹脂とゴム材料とを混合した１．５倍未満の体積膨張倍率を有する水膨張性ゴム材料からなる帯状本体とを複合成形し共加硫したものからなり、前記中空部が帯状本体内部に形成されていることを特徴とする止水材。
【発明の詳細な説明】
【０００１】
【産業上の利用分野】
本発明は、シールドセグメントなどの目地部分に配設され、漏水などを防止する止水材に関するものである。
【０００２】
【従来の技術】
例えば、市街地などの地下に掘削されるトンネル工事の施工には、シールド工法が採られており、図２に示すような、ユニット化された多数のセグメント１を用いて、トンネル施工の際に、各セグメント１を坑道の周壁方向ａと坑道の長さ方向ｂとの両方向に沿い密に連結させるようになっている。
そして、各セグメント１の板面の４周には、周壁回り方向に沿った前後のフランジ２と長さ方向に沿った上下のフランジ３とが枠形に成形されていて、坑道内にてこれらセグメント１を連結させる際には、互いに隣接する各フランジ２，３をそれぞれ密接させ、結合ボルト４によって締着させ連結するようになっている。
【０００３】
このセグメント１による施工において、坑道の地山からの湧水が坑道内に漏水することを防止するために、連結された各セグメント１の目地となる各フランジ２，３の対向する接合面２ａ，３ａには止水処理が施される。これは、図７に示すように、各フランジ２，３の接合面２ａ，３ａに取付溝５を形成し、この取付溝５に略半部が突出するように帯状の止水材６を接着固定させて、両接合面２ａ，３ａを対向させた際に、両止水材６を密着させるようになっている。
【０００４】
この従来の止水材６によれば、図７に示すように、各セグメント１を締着結合させると、各止水材６はフランジ２，３の接合面２ａ，３ａより突出しているので、両フランジ２，３は接触せず、両止水材６のみが互いに当接することとなる。そして、結合ボルト４による締着を行うことで、フランジ２，３の接合面２ａ，３ａ間の距離（目開き量）Ｃを縮め、各止水材６を圧縮させ止水効果を得るようになっている。
【０００５】
これは、セグメント１の連結施工時には、目開き量Ｃをできるだけ小さく、好ましくは０ｍｍとなるように作業が行われ、トンネル完成後に地盤の変動などが起きた場合、セグメント１同士を連結する接合面２ａ，３ａ間に間隙などを起こし、目開き量Ｃが再び生じた際にも、止水材６の圧縮状態が大きく変化せずに十分な止水効果を保たせるようにするためである。
【０００６】
【発明が解決しようとする課題】
しかしながら、上述した従来の止水材６によるセグメント１の止水処理構造では、止水材６の形状が断面中実形状の帯状部材であることから、結合ボルト４にてフランジ間（目開き量）Ｃを縮めこの止水材６を圧縮させるが、例えばこの止水材６の厚さを１０ｍｍとし、取付溝５の深さを７ｍｍ、止水材６を圧縮させない状態での目開き量Ｃを６ｍｍとした場合は、図５のグラフ中の○印に示されるように、目開き量Ｃを大きく設定した状態すなわち止水材６の圧縮率を低く設定した場合では圧縮応力（圧縮荷重）が小さく、目開き量Ｃを小さく設定し各接合面２ａ（３ａ）間を接近させた状態すなわち止水材６の圧縮率を大きく設定する場合では圧縮応力（圧縮荷重）が急激に大きくなってしまい、結合ボルト４による締着作業すなわち止水材６を十分に圧縮させる作業に不具合が生じるという欠点があり、対向するフランジ２（３）同士の接合面を密着させてセグメント１を連結することができないという欠点がある。
【０００７】
このことから、圧縮応力（圧縮荷重）によって決定される止水材の止水効果を所定の範囲とする、止水材の圧縮率の範囲、すなわち目開き量の範囲が狭くなってしまうという問題があり、セグメントの連結施工時における許容できる誤差の範囲が狭まってしまうという問題が生じる。
【０００８】
そこで本発明は、上記問題点を解消するために、目開き量を縮め各セグメント間を密着して連結する際にも容易に圧縮されることが可能となるとともに、目開き量が大きく圧縮率が低い状態でも十分な圧縮応力が得られ十分な止水効果を得ることができる止水材を提供することを目的としている。
【０００９】
【課題を解決するための手段】
次に、上記の目的を達成するための手段を、実施例に対応する図面を参照して説明する。
この発明の止水材７は、シールドセグメント１の目地部分に形成された取付溝５に配置される帯状の止水材において、ゴム弾性を有する帯状の止水材７の内部に、外側当接面９（８）と直交する高さ方向の長さＨが幅方向の長さＷに対して１．２〜３倍に設定された中空部１２が、該帯状の止水材７の長手方向に連続して形成されている。
【００１０】
前記帯状の止水材７は、水膨張性樹脂とゴム材料とを混合した水膨張性ゴム材料からなり外側当接面に位置する水膨張部７Ｂ，７Ｂと、通常のゴム材料からなる帯状本体７Ａとを複合成形し共加硫したものからなり、前記中空部１２が前記帯状本体７Ａの内部に形成されていることを特徴としている。
【００１１】
また、この帯状の止水材７が、水膨張性樹脂とゴム材料とを混合した１．５倍以上の体積膨張倍率を有する水膨張性ゴム材料からなり外側当接面に位置する水膨張部と、水膨張性樹脂とゴム材料とを混合した１．５倍未満の体積膨張倍率を有する水膨張性ゴム材料からなる帯状本体とを複合成形し共加硫したものからなり、前記中空部が帯状本体内部に形成されていることを特徴としている。
【００１２】
さらに、この中空部１２の形状は、楕円形状、長方形状、三角形状、菱形状、五角形や六角形などの多角形状、などでもよく、さらには、この中空部１２を複数、好ましくは２〜４ヵ所に設けてもよい。
【００１３】
【作用】
帯状の止水材７の外側当接面９（８）と直交する方向（Ｈ）を長尺とされる中空部１２は、厚さ方向に長尺とされて前記止水材７の内部に形成されており、セグメント１などに装着された際には、この中空部１２が圧縮される方向に長尺な状態となる。
これにより、この止水材７は、容易に圧縮が可能とされるとともに、広い目開き量Ｃの範囲で十分な止水効果を保つ圧縮応力が得られる。
【００１４】
【実施例】
図１は本発明による止水材の一実施例を示す断面図、図２は同実施例の止水材が装着されるセグメントの概略斜視図、図３は同実施例による止水材のセグメントへの装着状態を示す図２における  ＩＩＩ−ＩＩＩ  線断面図である。
なお、以下に説明する実施例において、上述した従来例と同一または同等部分には同一符号を付して説明し、説明を省略する。
【００１５】
この実施例の止水材７は、図１に示すように、外側当接面となる上面８と底面９とが互いに平行な平坦に形成されるとともに、左右側部１０，１１がやや膨出形成された断面略六角形状のゴム弾性及び可撓性を有する帯状の部材である。
【００１６】
この止水材７は、帯状本体７Ａの材質が水分に触れても体積の変化がない特性を有する加硫ゴムなどの通常のゴム材料よりなる非膨張性ゴムより形成され、また、この帯状本体７Ａの上面８及び底面９には、水分を吸収することにより体積が膨張する特性を有する水膨張性樹脂としての高吸水性樹脂とゴム材料としての合成ゴムとを混合成形加硫された水膨張性ゴム材料よりなる水膨張部７Ｂが重層され、帯状本体７Ａと一体に形成されている。
【００１７】
なお、上記加硫ゴムは、天然ゴム及びイソプレンゴム、スチレン−ブタジエンゴム、クロロプレンゴム、ブタジエンゴム、ニトリルゴム、エチレン−プロピレンゴム、ブチルゴム等の合成ゴムより構成される。
【００１８】
また、この止水材７の本体７Ａの内部には、外側当接面としての底面９と平行な幅方向に対して、この底面９と直交する高さ方向の長さＨを長尺に形成される中空部１２が本体７Ａの長手方向に連続して略管状に形成されている。
【００１９】
この中空部１２は、本実施例では、図１に示すように、中央と左右の３ヵ所に形成されており、それぞれ上部を半円上に湾曲形成し、下部を矩形に形成された形状とされ、左右の中空部１２ｂが中央の中空部１２ａよりやや小さく形成されている。
【００２０】
なお、これら中空部１２は、底面９と直交する方向の縦の長さＨが、幅方向の長さＷに対して、１．２〜３倍、好ましくは１．３〜２．８倍に設定され形成される。
【００２１】
そして、この止水材７は、セグメント１のフランジ２，３に形成された取付溝５の底部に底面９を当接させ、このセグメント１に巻回されて装着される。装着時は、接着などの固定手段を用いる。
また、止水材７の上面８は、このセグメント１に連結される他のセグメント１に装着された止水材７の上面８と対向し当接するようになっている（図３参照）。
【００２２】
次に、上述した実施例の止水材７をセグメント１に装着させた状態での、目開き量Ｃと圧縮荷重との関係について説明する。
はじめに、この止水材７は、上面８と底面９との間の長さである厚さが１０ｍｍに形成され、セグメント１のフランジ２，３に形成される取付溝５の深さは７ｍｍとする。
【００２３】
また、比較例として、比較例１には、本実施例の止水材７と外形が同一に形成される図４（ａ）に示すような従来の中実状の止水材６、比較例２には、比較例１と同様に本実施例の止水材７と外形が同一に形成され、かつ中空部２１の形状を縦方向に長尺ではなく、幅方向に長尺に形成させた図４（ｂ）に示すような止水材２０を用いる。
いずれも止水材６，２０の厚さは１０ｍｍに形成される。
【００２４】
そして、これら止水材７，６，２０を取付溝５に装着させ、フランジ２，３を対向させると、図３に示すように、両フランジ２（３）の当接面２ａ（３ａ）間、すなわち目開き量Ｃは、６ｍｍとなる。
【００２５】
図５はこれら止水材７，６，２０の、目開き量Ｃと、圧縮荷重すなわち止水材を圧縮させるための荷重値、との関係を示すグラフである。
また、表１は本実施例の止水材７と比較例２の止水材２０とによる、各目開き量Ｃにおける止水材の止水性能の測定結果である。
【００２６】
【表１】
0003557692.tif 000002
【００２７】
この図５におけるグラフによれば、比較例１の止水材２０（図５中○印）は、従来の技術で述べたように、目開き量Ｃの大きい時は圧縮荷重が高く、止水性が良好となったが、目開き量Ｃを０ｍｍまで圧縮させること、すなわち厚さ１０ｍｍの中実の止水材６を厚さ７ｍｍまで圧縮させることが不可能であり、また、目開き量Ｃの減少度に比べ、圧縮荷重の増加度が急激に増すことから、最適な止水効果を得る目開き量Ｃの範囲が狭くなる。
【００２８】
また比較例２の止水材２０（図５中△印）は、中空部２１が設けられていることによって圧縮性が良好となり、目開き量Ｃを０ｍｍまで圧縮させることが可能となることが判るが、目開き量Ｃの大きな時は圧縮荷重が低く、この目開き量Ｃの大きい状態では、表１に示すように、止水性能が低くなるという結果が得られた。
【００２９】
そして、本実施例の止水材７（図５中●印）によれば、目開き量Ｃの大きな状態から圧縮応力による止水に必要な圧縮荷重値を得ることができ、また、目開き量Ｃを０ｍｍまで圧縮させることができ、表１に示すように止水性能も十分な止水効果を得ることが可能となる。
【００３０】
すなわち、底面９に対して直交する方向を長尺とされた中空部１２が、圧縮方向に長尺であることから、目開き量Ｃが大きい低圧縮率の状態では、この中空部１２の周囲における断面積が大きく保たれ、適度な圧縮荷重を保持できるとともに、中空部１２を有することから容易に圧縮させることが可能となり、また目開き量Ｃの小さい圧縮率の高い状態では、緩衝効果のある中空部１２の体積を確保することができ、圧縮荷重が極端に大きくなることがなく、圧縮荷重の増加を少なく抑え、広い範囲にわたり圧縮応力による止水が確保できる。
【００３１】
特に、本実施例の止水材７は、非水膨張性ゴムよりなる本体７Ａ部分に中空部１２を設けているので、圧縮に対する反発力が十分に得られ、適度な圧縮荷重として得ることができ、すなわち十分な止水効果を得ることが可能となる。
また、このことから、止水材７として止水効果を促す水膨張性ゴムの部分、すなわち外側当接面である上面８と底面９に設けた水膨張部７Ｂを、小さく構成でき、廉価に製作ができることとなる。
【００３２】
なお、上述した実施例の止水材７は、その材質を非水膨張性ゴムと水膨張性ゴムとを複合一体化させた例について述べたが、水膨張性ゴムまたは非水膨張性ゴムの単体より形成されてもよい。
【００３３】
また、上記実施例では、止水材７を、帯状本体７Ａと水膨張部７Ｂとで構成し、それぞれの材質を、非膨張性ゴムと水膨張性ゴム材料とで構成した例について述べたが、この止水材７を、水膨張性樹脂とゴム材料とを混合した１．５倍以上の体積膨張倍率を有する水膨張性ゴム材料と、１．５倍未満の体積膨張倍率を有する水膨張性ゴム材料複合成形品とを共加硫したもので成形し、中空部１２を１．５倍未満の体積膨張倍率を有する水膨張性ゴム材料部分に形成する構成としてもよい。
【００３４】
さらに、上述した実施例では、止水材本体７Ａの内部に形成される中空部１２の形状及び数を、上部が半円形状に下部を矩形状に形成し３ヵ所とした例について述べたが、図７（ａ）乃至（ｋ）に示すように、この中空部１２の形状を、楕円形状、長方形状、三角形状、菱形状、五角形や六角形などの多角形状、またこれら形状を組み合わせたものなどでもよく、さらには、この中空部１２の数を複数、好ましくは２〜４ヵ所に設けてもよい。なお、図７（ｋ）に示すように、止水材７の上面８に当接突条８ａを設けた形状としてもよい。
【００３５】
さらにまた、上述した実施例では、セグメント１のコーナー部における止水材７の形状については特に詳述していないが、セグメント１の四隅であるこれらコーナー部には、止水材を直角に折曲形成し、額縁状に加工した角部用の止水材を用いる構成としてもよい。
【００３６】
【発明の効果】
以上説明したように本発明による止水材では、外側当接面に対して直交する方向を長尺とされた中空部が、圧縮方向に長尺であることから、目開き量が大きい低圧縮率の状態では、この中空部の周囲における断面積が圧縮方向に対して大きく保たれることとなり、適度な圧縮荷重を保持できるとともに、中空部を有することから容易に圧縮させることが可能となる。また目開き量の小さい圧縮率の高い状態では、緩衝効果のある中空部に周囲が圧縮されその体積を確保することができるので、圧縮荷重が極端に大きくなることがなく、圧縮荷重の増加を少なく抑え、広い範囲にわたり圧縮応力による止水が確保できる。本発明では、上記外側当接面に、水膨張部を共加硫により形成しているので、その止水効果は一層確実である。
【００３７】
すなわちこの止水材によれば、目開き量の大きな状態から圧縮応力による止水に必要な圧縮荷重値を得ることができ、また、目開き量を０ｍｍまで圧縮させることができるので、止水性能も十分な止水効果を得ることが可能となる。
【００３８】
また、この止水材をセグメントの連結施工時に用いた場合に、中空部を有することから、容易に圧縮でき、目開き量を０ｍｍとなるように作業を行うことが可能となり、トンネル完成後に地盤の変動などが起きた場合、セグメント同士を連結する接合面間に間隙などを起こし、目開き量が再び生じた際にも、圧縮荷重が大きく変化せずに十分な止水効果を保つことが可能となる。
【図面の簡単な説明】
【図１】本発明による止水材の一実施例を示す断面図
【図２】同実施例の止水材が装着されるセグメントの概略斜視図
【図３】同実施例による止水材のセグメントへの装着状態を示す図２における  ＩＩＩ−ＩＩＩ  線断面図
【図４】（ａ）比較例１の止水材の断面図
（ｂ）比較例２の止水材の断面図
【図５】同実施例による止水材と比較例１，２との目開き量と圧縮荷重との関係を表すグラフ図
【図６】（ａ）〜（ｋ）他の実施例による止水材の断面図
【図７】従来の止水材の装着状態を示す概略断面図
【符号の説明】
１…セグメント
７…止水材
８…外側当接面（上面）
９…外側当接面（底面）
１２…中空部
Ｈ…高さ
Ｗ…幅
【図１】
0003557692.tif 000003
【図２】
0003557692.tif 000004
【図３】
0003557692.tif 000005
【図４】
0003557692.tif 000006
【図５】
0003557692.tif 000007
【図６】
0003557692.tif 000008
【図７】
0003557692.tif 000009